(57)【特許請求の範囲】
【請求項１】
樹脂と金属の接合面をレーザ照射により接合する方法であって、
金属またはセラミクスから構成される加圧材は、前記レーザが照射される第１の加圧材と、前記第１の加圧材よりも剛性が高く、レーザが照射されない第２の加圧材とから構成されており、
前記第１の加圧材は前記金属の上面側に配置され、
前記第２の加圧材は前記第１の加圧材の上面側に配置され、
前記樹脂と前記金属とを前記金属側から前記加圧材により加圧するとともに、前記第１の加圧材にレーザ照射し、当該レーザによる熱を加圧材から前記金属を介して前記樹脂へ熱伝導させて、接合することを特徴とするレーザ接合方法。
【請求項２】
請求項１において、
前記第２の加圧材は、前記レーザを挟み込むように構成されることを特徴とするレーザ接合方法。
【請求項３】
請求項１または請求項２において、
前記第１の加圧材の前記レーザが照射されるレーザ照射面は、前記接合する金属に比べ、レーザ光吸収率が高いことを特徴とするレーザ接合方法。
【請求項４】
請求項２または請求項３において、
前記第１の加圧材のレーザ照射面は、前記第１の加圧材及び前記接合する金属よりもレーザ光吸収率が高いことを特徴とするレーザ接合方法。
【請求項５】
請求項２または請求項３において、
前記第１の加圧材のレーザ照射面は、前記金属の加圧材側表面及び前記加圧材の金属側表面よりも、表面粗さが大きいことを特徴とするレーザ接合方法。
【請求項６】
請求項４または請求項５において、
前記第１の加圧材のレーザ照射面に、光吸収率を増大させるためのコーティングが形成されていることを特徴とするレーザ接合方法。
【請求項７】
請求項１乃至６のいずれかにおいて、
前記第１の加圧材の剛性は、前記接合する金属の剛性よりも大きいことを特徴とするレーザ接合方法。
【請求項８】
請求項１乃至７のいずれかにおいて、
前記第１の加圧材の厚みは、前記接合する金属の厚みよりも大きいことを特徴とするレーザ接合方法。
【請求項９】
請求項１乃至８のいずれかにおいて、
前記接合する金属よりも前記第１の加圧材の方が耐熱性もしくは融点が高いことを特徴とするレーザ接合方法。
【請求項１０】
請求項１乃至９のいずれかにおいて、
前記第１の加圧材のレーザ照射面に対して、レーザ照射の角度は１°以下であることを特徴とするレーザ接合方法。
【請求項１１】
請求項１乃至１０のいずれかにおいて、
前記第１の加圧材には、接合を行う領域の前記金属側に突起が設けられていることを特徴とするレーザ接合方法。
【請求項１２】
請求項１乃至１１のいずれかにおいて、
前記接合する金属には、接合を行う領域の前記樹脂側に突起が設けられており、前記接合する金属の熱伝導率よりも前記加圧材の熱伝導率が大きいことを特徴とするレーザ接合方法。
【請求項１３】
請求項１乃至１２のいずれかにおいて、
前記第１の加圧材の熱伝導率は、前記金属の熱伝導率よりも大きく、
パルス状の前記レーザを走査しながら前記加圧材に照射することを特徴とするレーザ接合方法。
【請求項１４】
請求項１乃至１３のいずれかにおいて、
前記樹脂の接合を行う表面に、レーザ接合前に、樹脂の表面に酸素官能基を生成・増加させる表面改質処理を行うことを特徴とするレーザ接合方法。
【請求項１５】
請求項１４において、
前記樹脂は、主鎖に極性基を含まないことを特徴とするレーザ接合方法。
【請求項１６】
請求項１乃至１５のいずれかにおいて、
樹脂と金属からなる３層以上の接合体を形成することを特徴とするレーザ接合方法。
【発明の詳細な説明】
【技術分野】
【０００１】
本発明は、樹脂と金属をレーザ光の照射により接合する技術に関するものである。
【背景技術】
【０００２】
熱可塑性樹脂は、優れた加工性と形状の自由度が大きいため、自動車や電機機器や医療・バイオ機器など一般産業用途に広く用いられている。そして、熱可塑性樹脂が使われていない分野はないと言えるほど普及し、身近な材料となっている。当初は、木材や紙などの天然素材の代替として利用されていたが、今やプラスチック材料でなければ作り得ないという特殊な製品も数多く開発されるようになった。そのため、最適な材料や最適な加工方法を設計開発のために提供できれば、今までにない新しい製品を生み出す可能性がある。
【０００３】
また、近年のＣＯ２排出制限や低コスト化の流れから、熱可塑性樹脂の高機能化とともに、金属の代替が徐々になされつつある。また、金属の代替向けに炭素繊維を含んだ熱硬化性樹脂も普及しつつある。しかしながら、熱可塑性及び熱硬化樹脂は一般的に金属に比べて耐熱温度や機械的強度が低く、熱膨張が大きく、変形・分解しやすい、有機溶剤に溶けやすい、水分により膨潤しやすいなどの劣る点も多々あるため、完全に代替することは不可能である。
【０００４】
特に、近年の製品構造の複雑化により、熱可塑性及び熱硬化樹脂と金属それぞれのメリットを生かした設計がなされ、それらの２次加工技術が重要となってきている。その中でも、半導体レーザの普及により、レーザ光を用いる方法を検討されることが多くなってきた。
【０００５】
特許文献１には、アクリル樹脂とサンドペーパーで荒らされた凹凸面を持つスズを密着させた状態でレーザ照射することにより、アクリル樹脂が凹凸面に食い込み、強固な接合が形成されることが記載されている。
【０００６】
特許文献２には、プラスチックと金属を重ね合わせた状態で、ハイパワーのレーザ光を照射をすることにより、プラスチック界面近傍に微小な気泡を発生させ、その発生時の圧力効果により、強固な接合ができることが示されている。
【０００７】
特許文献３には、樹脂同士に溶着において、熱伝導率１５Ｗ／ｍＫ以上の赤外線透過固体（赤外結晶材料）で加圧することにより、表面の熱損傷を抑制し、溶着することが示されている。
【０００８】
特許文献４には、熱可塑性樹脂からなる成形体と金属を重ね合わせた状態で、金属側からレーザ照射することにより、成形体がレーザ光を透過しない場合であっても、強固に接合できることが示されている。また、金属の接合面側の表面への表面処理が接合強度向上に有効なことも記載されている。
【先行技術文献】
【特許文献】
【０００９】
【特許文献１】特開２００６−１５４０５号公報
【特許文献２】ＷＯ２００７／０２９４４０号公報
【特許文献３】特開２００９−１０１５６０号公報
【特許文献４】特開２０１０−７６４３７号公報
【発明の概要】
【発明が解決しようとする課題】
【００１０】
特許文献１で開示されている技術では、入射するレーザ光に対して透過率が７０％以上の透明な熱可塑性樹脂を用いる場合には特に有効な方法であるが、透明ではない熱可塑性樹脂の場合は適用不可能である。
【００１１】
特許文献２で開示されている技術では、レーザ照射時に、樹脂と金属が密着するまでの過程で、隙間に存在する空気の熱伝達によって、熱可塑性樹脂が熱分解温度まで達し、多量の気泡が発生してしまうという課題があった。そのため、長期的な信頼性が懸念され、特に、気密性の確保は困難であることがわかっている。
【００１２】
特許文献３で開示されている技術では、熱可塑性樹脂側から光を照射する場合は、レーザ照射面の樹脂の劣化を抑制できるが、金属側からレーザ光を照射した場合は、熱が逃げてしまうため、接合に必要なレーザパワーが増大してしまうことが判明している。
【００１３】
特許文献４で開示されている技術では、金属側からレーザ照射し、熱可塑性樹脂と金属を接合することが示されているが、金属の加圧方法については、記載されていない。
【００１４】
このように、特許文献１−４のレーザ光を加熱源として樹脂と金属を接合する技術の中で、金属側からレーザ光を照射した時の課題については詳細が記載されていないが、本発明者らは、加圧方法や材質に応じて、樹脂の熱分解が生じやすくなり、信頼性の面で大きな課題があることを見出した。また、金属側からレーザ光を照射する場合、金属の材質に応じて、レーザ照射面に光を吸収させる照射を実施しなければならず、コスト面に加えて、接合性でも課題があり、適用が大幅に限定されていた。
【課題を解決するための手段】
【００１５】
上記課題を解決するために、例えば特許請求の範囲に記載の構成を採用する。本発明では、上記課題を解決する手段を複数含んでいるが、その一例を挙げるならば、金属またはセラミクスから構成される加圧材に用い、樹脂と金属とを金属側から加圧材により加圧するとともに、加圧材にレーザ照射し、レーザによる熱を加圧材から金属を介して樹脂へ熱伝導させて、接合することを特徴とする。
【発明の効果】
【００１６】
本発明により、金属表面の光吸収率に大きく左右されず、短タクトで高強度かつ気泡レスな信頼性の高い樹脂と金属のレーザ接合が可能となる。また、金属表面に特殊な処理をする必要がなくなり、レーザパワーを小さくできるため、コストの低減に寄与する。
【図面の簡単な説明】
【００１７】
【図１】本発明の樹脂と金属のレーザ接合方法の一実施例を示す図である。
【図２】本発明の樹脂と金属のレーザ接合方法の他の実施例を示す図である。
【図３】本発明の樹脂と金属のレーザ接合方法の他の実施例を示す図である。
【図４】本発明の樹脂と金属のレーザ接合方法の他の実施例を示す図である。
【図５】本発明の樹脂と金属のレーザ接合方法の他の実施例を示す図である。
【図６】本発明の樹脂と金属のレーザ接合方法の他の実施例を示す図である。
【図７】本発明の樹脂と金属のレーザ接合方法の他の実施例を示す図である。
【図８】本発明の樹脂と金属のレーザ接合方法の他の実施例を示す図である。
【図９】本発明の樹脂と金属のレーザ接合方法の他の実施例を示す図である。
【図１０】本発明の樹脂と金属のレーザ接合方法の他の実施例を示す図である。
【図１１】本発明の樹脂と金属のレーザ接合方法の他の実施例を示す図である。
【図１２】本発明の金属と樹脂のレーザ接合方法を製品に適用した時の一例を示す模式図である。
【発明を実施するための形態】
【００１８】
本発明の実施の形態について以下に説明する。本発明で用いる熱可塑性樹脂は、非結晶性もしくは結晶性樹脂からなる。非結晶性樹脂としては、ポリスチレン（ＰＳ）、アクリロニトリルスチレン（ＡＳ）、アクリロニトリルブタジエンスチレン共重合体（ＡＢＳ）、ポリエーテルイミド（ＰＥＩ）、ポリカーボネート（ＰＣ）、ポリアリレート（ＰＡＲ）、ポリメチルメタアクリル酸メチル（ＰＭＭＡ）、シクロオレフィンポリマー（ＣＯＰ）、シクロオレフィンコポリマー（ＣＯＣ）、ポリサルホン（ＰＳＦ）、ポリエーテルサルホン（ＰＥＳ）、ポリ塩化ビニル（ＰＶＣ）、ポリ塩化ビニルデン（ＰＶＤＣ）が挙げられる。結晶性樹脂としては、ポリエチレン（ＰＥ）、ポリプロプレン（ＰＰ）、ポリオキシメチレン（ＰＯＭ）、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリフェニレンサルファイド（ＰＰＳ）、ナイロン６（ＰＡ６）、ナイロン６６（ＰＡ６６）、ナイロン６Ｔ（ＰＡ６Ｔ）、ポリエーテルエーテルケトン（ＰＥＥＫ）、液晶ポリマー（ＬＣＰ）、ポリテトラフルオロエチレン（ＰＴＦＥ）が挙げられる。また、それらのアロイ材、ガラスファイバーなどの無機物、特殊な添加剤を含んだ熱可塑性樹脂も対象となる。一般的には、成形性や透明性は非結晶性樹脂が優れているのに対し、結晶性樹脂は耐熱性や耐薬品性に優れている。また、熱可塑性樹脂のみならず、エポキシ系などの熱硬化樹脂でも構わない。特に、本発明の場合、加圧材のレーザ光に対する光吸収が接合性に影響するため、熱可塑性樹脂や熱硬化樹脂の着色状態はどのような状態でも良い。
【００１９】
接合する金属としては、鉄、アルミニウム、銅、ニッケル、金、チタン、合金（ステンレス鋼、真鍮、アルミニウム合金、リン青銅など）、ダイカストなど挙げることができ、金属被膜（メッキ、蒸着膜など）された材質も対象となる。また、金属のみならず、セラミクスでも接合可能である。
【００２０】
接合する金属材の加圧に使用する加圧材としては、鉄、アルミニウム、銅、ニッケル、金、チタン、合金（ステンレス鋼、真鍮、アルミニウム合金、リン青銅など）、ダイカスト、各種セラミクスなどの材料をベースとし、入射するレーザ波長に対して表面の吸収率が70%以上となっている必要がある。
【００２１】
レーザ接合に用いる光源は、半導体レーザ、ＹＡＧレーザ、ファイバーレーザを含めた赤外領域の波長を有するレーザがコスト面では有効であるが、加圧材の表面の光吸収に対応するため、その他の波長でも良い。また、レーザ光源の強度分布は、ガウシアン、トップハット、リング型など付属するレンズによって様々な強度分布にすることが可能である。
【００２２】
レーザ接合の条件は、加圧材のレーザ照射波長における加圧材の光吸収率、熱伝導率、耐熱性、剛性を考慮した上で、レーザスポットサイズ、パワー、照射時間、加圧力を決定する。
【実施例１】
【００２３】
図１は、本発明の樹脂と金属のレーザ接合方法の実施例を示す平面図である。本実施例では、樹脂１と金属２を重ね合わせた状態で、接合する金属２の上面部分を加圧材１０で加圧し、加圧材１０には、接合する金属２の光吸収率よりも光吸収率の大きい金属やセラミクス用い、加圧材１０にレーザ光４を照射して樹脂１と金属２を接合したことを特徴とする。通常、金属２からレーザ光４を照射をする場合、光吸収率が小さい金属材、例えば赤外光に対するアルミや銅に対しては、接合する金属材のレーザ照射面に光吸収率を増大させる処理を実施しなければならず、コスト増が課題となっていた。また、製品形態によっては、そのような処理を実施できない場合や接合性を悪化させる場合があり、その結果、接合できない場合もあった。また、金属２側からレーザ照射をするため、金属２の反射によるレーザ光源の劣化を回避するため、例えばレーザ光源を接合する金属２に対して、１０〜１５°傾けてレーザ光４を照射する必要があった。しかしながら、１０〜１５°傾けた場合、レーザ接合部は、傾けない場合に比べ、均一になりにくいという問題も散見されていた。
【００２４】
これらに対して、本発明者らは、図１で示したように、光吸収率の大きい金属やセラミクスを加圧材１０とし、加圧材１０に対して傾けない状態でレーザ光４を照射して接合することにより、加圧材１０を介して接合する金属２に熱伝導を起こし、樹脂１と金属２が高強度かつ均一に接合できることを見出した。例えば、アルミや銅を接合したい場合、赤外域でのレーザ光の吸収率の大きいＳＵＳ３０４を用いることで、アルミや銅に特殊な処理をせず、接合できることがわかっている。また、製品によってはレーザ光４を傾けて照射できないため、適用範囲が広がるというメリットもある。特に、品質の観点では、レーザ光４の照射の角度は、１°以下とすることが望ましい。
【００２５】
また、従来から、樹脂１と金属２のレーザ接合において、金属２側からレーザ照射する場合、レーザ４を照射する部分以外の場所を加圧することが行われている。従来の構成の場合、レーザ照射部分は加圧されていないため、レーザ４を照射した部分の金属２が膨張・変形し、樹脂１に密着することで接合がなされる。しかしながら、その密着するまでの過程で、隙間がより大きくなり、空気の熱伝達によって、樹脂１が熱分解温度まで達し、多量の気泡が発生してしまうという現象が見られた。この現象は、特に、樹脂１と金属２の隙間が５０μｍ以上と大きい場合や金属２の厚みが０．５ｍｍ以下と薄い場合に、顕著に現れることがわかっている。また、通常の熱可塑性樹脂同士のレーザ溶着と同様に、金属２をガラスなどの透過率が高い材料で押えることも可能であるが、その場合、ガラスにより、熱が逃げてしまうこと及びレーザ照射部と密着しているガラス部分が割れてしまうなど課題があった。図１で示した本実施例では、加圧材１０による圧力と金属２の熱膨張の双方の効果によって、樹脂１と金属２を密着させるため、隙間の影響をより小さくでき、樹脂１の気泡の発生を抑制することが可能となる。さらに、樹脂１の熱分解温度まで達しない状態で接合できることにより、界面強度の向上や樹脂１自体の強度低下も抑制でき、接合体の強度の向上が可能となる。また、必要なレーザパワーも小さくできるというメリットもある。なお、加圧材１０の厚みが小さい場合、レーザ照射時の熱に応じて、反りが発生してしまう場合がある。そのため、加圧材１０の厚み≧接合する金属材２の厚みとすることが望ましい。特に、加圧材１０は１．０ｍｍ以上とし、接合部への加圧力は、０．４ＭＰａ以上とすることが望ましい。また、厚みのみならず、剛性、耐熱性、融点も接合する金属２に対して、加圧材１０を大きくしておくことが望ましい形態である。
【００２６】
加圧材１０は、特に平板でなくても良く、接合する金属材２に段差がある場合は、図２で示したような形状の加圧材１０を用いることで対応可能である。
【００２７】
なお、これら構成において、樹脂１と接合する金属２の間に、接着剤を加えて、レーザ接合しても良い。特に、接着剤が存在する場合、接着剤部分で熱を伝導させることが可能であるため、隙間の影響も小さくできる。ただし、その間に挿入する接着剤は、熱伝導率０．２５Ｗ／ｍＫ以下であることが望ましい。
【実施例２】
【００２８】
図３は、本発明の樹脂と金属のレーザ接合方法の他の実施例を示す平面図である。本実施例では、加圧材１０のレーザ照射面に微細な凹凸１１を形成し、レーザ吸収率を向上させたことを特徴とする。レーザ照射面は、加圧材１０の反対面（金属２側を向いた面）及び金属２の加圧材側の表面よりも表面粗さが大きくなっている。本手法により、必要なレーザパワーを小さくでき、高効率のレーザ接合が可能となる。なお、この微細な凹凸１１は、サンドブラスト、レーザ処理などを実施しておくことがより好適である。微細な凹凸１１は、粗さに換算するとＲｚ４〜１０μｍ程度とすることが望ましい。また、金属２の材質がアルミニウムの場合は、上記サンドブラスト処理以外に、ナノポーラスの穴を形成する電解処理を実施しても良い。微細な凹凸１１を形成する処理は、接合部界面の金属２にも有効な手段である。ただし、接合性を向上させるための粗さは樹脂１の高温時の粘度に依存するが、一般的には、接合面の金属２の粗さ＞加圧材１０の表面の粗さとした方が良い。一方、金属からなる加圧材１０と接合する金属２の密着面は可能な限り、粗さは小さくすることが望ましい。
【００２９】
図４は、本発明の樹脂と金属のレーザ接合方法の他の実施例を示す平面図である。本実施例では、事前に加圧材１０に電解処理などを施し、金属の酸化膜を適宜コントロールすることで、光吸収率を増大例えば黒色化コーティング１２をすることを特徴とする。なお、加圧材１０にセラミック皮膜をコーティング1２しても良い。そのセラミック皮膜によるコーティング１２は、例えば、シリカ、アルミナ、ジルコニア、炭化珪素などのセラミックパウダーと無機バインダー、溶媒の水が主成分となる。また、コーティング１２として、ＴｉＯ２などを電着塗装しても良い。これら加圧材１０のコーティング１２は金属２と密着される面に施されていても良く、熱輻射により、効率よく、金属２に熱伝導を起こすことが可能となる。
【００３０】
このようなコーティング１２は、加圧材１０の材料に依存し決定するが、接合する金属２と樹脂１の材料や厚みにも大きく影響する。加圧材１０の内部の材料よりも光吸収率が大きいものがよい。さらに、接合する材料系によっては、光吸収性の顔料や塗料を加圧材１０のレーザ照射面に塗布することも有効である。図の形態としては示さないが、加圧材１０のレーザ照射面に微細な凹凸１１を加えた上で、上記の光吸収率を増大させるコーティング１２を併用しても良く、また、コーティング１２自体に微細凹凸を形成しても良い。
【実施例３】
【００３１】
図５は、本発明の樹脂と金属のレーザ接合方法の他の実施例を示す平面図である。本実施例では、加圧材１０に加えて、さらにレーザ光は照射されない第二の加圧材２０を使用したことを特徴とする。これまでの構造では、レーザ接合装置において、加圧材１０のみを加圧機構としてきたが、装置や製品構成によっては、光吸収率が高い加圧材１０をレーザ吸収用にして、第二の加圧材２０で剛性を持たせて、加圧力を大きくした方が良い場合がある。そのため、第二の加圧材２０の剛性＞加圧材１０の剛性、加圧材１０の光吸収率＞第二の加圧材２０の光吸収率とした方が良い。なお、第二の加圧材２０は、耐熱性が低い樹脂の場合は加圧材１０と接合してしまう可能性があるが、加圧材１０と接合しない耐熱性の高い金属やガラスを用いることが望ましい。
【実施例４】
【００３２】
図６は、本発明の樹脂と金属のレーザ接合方法の他の実施例を示す平面図である。本実施例では、加圧材１０の接合する金属２との密着面の形状を凸構造１３としたことを特徴とする。本構造により、加圧材１０の熱拡散を抑制することが可能となる。そのため、微細に接合したい場合には特に有効な手段である。また、局所的に加圧を増大させることも可能となるため、製品の構成上、接合部の長さが大きい場合などで有効な構造である。
【実施例５】
【００３３】
図７は、本発明の樹脂と金属のレーザ接合方法の他の実施例を示す平面図である。本発明では、加圧材１０の熱伝導率を、接合する金属２に対する熱伝導率よりも大きくしたことを特徴とする。例えば、加圧材１０の熱伝導率を金属２に比べ、１０倍以上大きくすると、レーザ照射径に比べて、より大きな面積で熱の拡散が起き、大面積での接合が可能となる。図７に示す通り、熱伝導率が高い加圧材１０中では熱が面方向（図面の左右方向）に拡散しているが、金属２中ではあまり熱が面方向に拡散していない。通常、レーザ接合する場合、パワー密度が重要となる。レーザのパワー密度は、レーザパワーに比例し、スポット半径の２乗に半比例する。そのため、スポット半径を小さくしておけば、低いレーザパワーで接合できる。また、レーザを走査する場合、速度を高速にすると、接合性が均一にならない場合が多い。ただし、本構成を用いることで、熱伝導によりより均一に樹脂を溶融もしくは軟化させるため、高速かつ均一なレーザ接合も可能となる。その場合、レーザ発振にはパルスも有効な手段となる。
【００３４】
図８は、本発明の樹脂と金属のレーザ接合方法の他の実施例を示す平面図である。（ａ）は断面図、（ｂ）はレーザ照射面からの図である。加圧材１０の熱伝導率を、接合する金属２に対する熱伝導率よりも１０倍以上大きくした上で、樹脂１と接合する金属材２の接合面側に突起６を設けて状態とし、レーザ接合することを特徴とする。レーザを一定間隔にパルスで照射することにより、レーザ照射位置４を離散的にしても、熱拡散により金属-樹脂界面での接合は連続的になり、より高速に接合でき、かつより微細な接合も可能となる。また、樹脂１は溶融もしくは軟化するため、本構造とした場合、突起６が溶融した樹脂１の中に入り込み、金属２が樹脂に埋め込んだ状態となる。このときには、樹脂１と金属２とが突起６の部分の周辺も含めて接合することが可能であり、突起６の凹凸形状により接合面積が増大する。そのため、同時に接合強度の大幅な向上も可能となる。
【実施例６】
【００３５】
図９は、本発明の樹脂と金属のレーザ接合方法の他の実施例を示す平面図である。樹脂１と接合する金属２を第三の加圧材２５で押さえた状態で、加圧材１０にレーザ光４を照射することで、レーザ照射方向と異なる方向の熱伝導により、樹脂１と金属２を接合したことを特徴とする。製品の構造上、加圧方向が限定される場合には、本構造とすることで樹脂１と金属２をレーザにより効率良く、接合できる。ただし、本構成を適用する場合、接合する金属２の熱伝導率は１００Ｗ／ｍＫ以上とすることが望ましい。本構成の場合、実施例３で示した第二の加圧材２０と第三の加圧材２５を同一としても良い。
【実施例７】
【００３６】
図１０は、本発明の樹脂と金属のレーザ接合方法の他の実施例を示す平面図である。本実施例では、樹脂１と金属２のレーザ接合前に、樹脂１の接合界面側に、表面改質処理を施し、酸素官能基の増大もしくは生成させた酸化層７を形成した上で、接合したことを特徴とする。表面改質処理としては、環境性や他の部品への影響を考慮すると、ＵＶオゾン処理、プラズマ処理、コロナ処理、短パルス（パルス幅がピコ秒以下）レーザ処理のいずれかのドライ処理を用いると良い。このような処理を施すことで、樹脂の主鎖や側鎖のＣＣ、ＣＨ結合を切り、ＣＯ、ＣＯＯ、Ｃ＝Ｏなどの酸素官能基を生成・増加させ、表面エネルギーが増大し、接合性が大幅に向上することがわかっている。このような樹脂への表面処理は、特に、主鎖に酸素官能基を含まない樹脂に有効である。一方、酸素官能基の導入は、表面の分子量の低下も伴うため、樹脂と金属の隙間が大きい場合や主鎖に酸素官能基を含まない樹脂を接合する場合、処理をしない場合に比べて、熱分解しやすく、微小な気泡が大量に発生してしまうという課題があった。ただし、本発明方法を採用することにより、熱分解をより抑制し、同時に接合強度をも大幅に向上させることが可能となる。そのため、信頼性も大幅に向上する。本手法は、樹脂１への表面改質処理による酸素官能基導入もしくは増加のメリットをより活かせる方法である。そのため、樹脂１と金属２の２層のみならず、金属-樹脂-樹脂、金属-樹脂-金属など３層以上の積層構造の接合にも高品質に実現できる。なお、樹脂の酸素が含有された酸化膜７は少なくとも５ｎｍ程度あることが望ましい。
【実施例８】
【００３７】
図１１は、本発明の樹脂と金属のレーザ接合方法の他の実施例を示す平面図である。レーザ光４を走査して接合する際に、樹脂１と金属２が密着している長さよりもレーザ照射長さを大きくしたことを特徴とする。一般的に、レーザ照射において、レーザ照射始点と終点は、その他の走査している部分に比べて、入熱エネルギーが異なるため、接合性も安定しないという課題がある。本構成では、加圧材１０の熱伝導を用いており、樹脂１と金属２が密着している長さよりもレーザ照射長さを大きくすることにより、加圧材の熱伝導効果に応じて、始点と終点も均一に接合することが可能となる。
【実施例９】
【００３８】
図１２は、本発明の樹脂と金属のレーザ接合方法を用いて、樹脂１と金属２の筐体を有する電子部品３１を実装したセンサ３０に適用する時の一例を示す模式図である。実施例のいずれかの方法によって、加圧材１０を用いて、筐体である樹脂１と金属２を接合し、封止する。適用できる対象部は、電子部品３１を実装した製品の筐体部のみならず、バイオチップ、電子制御ユニット（ＥＣＵ）、コネクタ、パワーモジュールなどの製品及びレーザ接合できる全ての製品全般に有効である。
【００３９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、ある実施例の構成に他の実施例の構成を加えることも可能である。各実施例の構成の一部について、他の構成の追加・削除・置換することが可能である。
【符号の説明】
【００４０】
１・・・樹脂
２・・・金属
３・・・溶融プール
４・・・レーザ
５・・・熱伝導領域
６・・・接合する金属の突起
７・・・樹脂に形成された酸化層
１０・・・加圧材
１１・・・加圧材に形成された微小凹凸
１２・・・加圧材に形成された光吸収率の高いコーティング層
１３・・・加圧材に形成された突起部
２０・・・第二の加圧材
２５・・・第三の加圧材
３０・・・センサ
３１・・・電子部品
３２・・・ワイヤ
３３・・・接合材
【図１】
0005838116.tif 000002
【図２】
0005838116.tif 000003
【図３】
0005838116.tif 000004
【図４】
0005838116.tif 000005
【図５】
0005838116.tif 000006
【図６】
0005838116.tif 000007
【図７】
0005838116.tif 000008
【図８】
0005838116.tif 000009
【図９】
0005838116.tif 000010
【図１０】
0005838116.tif 000011
【図１１】
0005838116.tif 000012
【図１２】
0005838116.tif 000013